(57)【特許請求の範囲】
【請求項１】
酸化カーボンブラック粒子の表面に付与された酸性官能基の少なくとも一部を、水中において９０〜１００℃の処理温度でアンモニアで中和して対イオン化した後、精製処理し、次いで、当該対イオン化したアンモニアの一部を有機アミンで置換することにより、
酸化カーボンブラック粒子の表面に付与された酸性官能基の少なくとも一部がアンモニアおよび有機アミンで中和された表面改質カーボンブラックを含む表面改質カーボンブラック水分散体を製造すること
を特徴とする表面改質カーボンブラック水分散体の製造方法。
【請求項２】
前記対イオン化したアンモニアの一部を有機アミンで置換する処理の処理温度が、９０〜１００℃である請求項１に記載の表面改質カーボンブラック水分散体の製造方法。
【請求項３】
前記対イオン化したアンモニアの一部を有機アミンで置換する処理の処理時間が、２〜５時間である請求項１または請求項２に記載の表面改質カーボンブラック水分散体の製造方法。
【請求項４】
前記対イオン化したアンモニアの一部を有機アミンで置換した後、さらに精製処理する請求項１〜請求項３のいずれかに記載の表面改質カーボンブラック水分散体の製造方法。
【発明の詳細な説明】
【技術分野】
【０００１】
本発明は、表面改質カーボンブラック水分散体および表面改質カーボンブラック水分散体の製造方法に関する。
【背景技術】
【０００２】
機能性色材や定着用樹脂などを含む機能性液体であるインクジェットインク組成物を用いたインクジェットプリンターは、非接触型画像形成装置として、家庭用、業務用、産業用等の分野において広く使用されるようになっている。上記インクジェットインク組成物としては、特に家庭用やビジネス用途において、臭気を抑制し安全性を向上させることを目的として、分散媒として有機溶媒に代えて水溶媒を用いた水性インクジェットインク組成物が必要不可欠になっている。
【０００３】
インク組成物が知られているが、カーボンブラックは疎水性で水に対する濡れ性が低いために水中に高濃度で安定して分散させることは極めて困難である。これは水分子等の水性媒体との親和性が高い親水性官能基、例えばカルボキシル基やヒドロキシル基等の酸性水酸基のカーボンブラック表面における存在量が極めて少ないことに起因する。
【０００４】
そこで、カーボンブラックを酸化処理して表面に親水性官能基を付与することによりカーボンブラックの水中への分散性能を改良することが古くから試みられており、例えば、カーボンブラックを次亜ハロゲン酸塩の水溶液で酸化処理したり（特許文献１（特開昭４８−１８１８６号公報））、カーボンブラックを低温酸素プラズマによって酸化処理する（特許文献２（特開昭５７−１５９８５６号公報））方法により、表面に酸性官能基を付与した酸化カーボンブラックが提案されている。
【先行技術文献】
【特許文献】
【０００５】
【特許文献１】特開昭４８−１８１８６号公報
【特許文献２】特開昭５７−１５９８５６号公報
【発明の概要】
【発明が解決しようとする課題】
【０００６】
ところで、水性インクジェットインク組成物を用いて印刷する場合、特に写真印刷等吐出インク量が多い印刷においては、インク組成物中の水分に起因して印刷基材である記録紙が印刷面と反対側に反るカール現象が生じやすく、このカール現象は高速印刷や両面印刷時など頻繁に記録紙を送る印刷装置において、安定した記録紙搬送を阻害する要因になったり、裏写りの原因になる。
【０００７】
上記カール現象を抑制する水性インクジェットインク組成物として、多価アルコールやアミド化合物等の親水性溶剤を添加して、水分含有量を低下させたものが考えられる。
しかしながら、親水性カーボンブラックとして、従来から提案されてきた、表面に形成した酸性官能基と、酸性官能基と対になるアルカリ金属で中和処理された自己分散性カーボンブラックを使用する場合、親水性溶剤の含有割合の高いインク組成物においては、粘度や吐出性等の安定性が低下し易くなる。
このため、親水性カーボンブラックとして、表面に形成した酸性官能基と、酸性官能基と対になる第４級アンモニウム塩で中和された自己分散性カーボンブラックを使用することも考えられるが、この自己分散性カーボンブラックは、記録紙への顔料浸透度合いが高いために黒色度が低下して充分な画像濃度が得られ難い。
【０００８】
また、上記カール現象を抑制する水性インクジェットインク組成物として、有機アミンを含む各種アルカリ化合物を複数種類組み合わせたものを添加することにより、カーボンブラック粒子の分散性を向上させ、水分含有量を低下させたものも考えられるが、カーボンブラック粒子表面の酸性官能基を中和させる塩基の量が、用いる塩基の強度によって異なるため、適切な中和状態に導くことが困難である。
【０００９】
このような状況下、本発明は、インクジェットインク組成物等の水性インク組成物に使用されたときに、水分含有量を低減させて印刷時のカール現象の発生を抑制しつつ、優れた画像濃度および分散安定性を示す表面改質カーボンブラック水分散体と、当該表面改質カーボンブラック水分散体の製造方法を提供することを目的とするものである。
【課題を解決するための手段】
【００１０】
本発明者らは、上記技術課題を解決すべく、鋭意検討を重ねたところ、カーボンブラック粒子表面の酸性官能基の少なくとも一部がアンモニアおよび有機アミンで中和された表面改質カーボンブラックを含むことを特徴とする表面改質カーボンブラック水分散体により、上記技術課題を解決し得ることを見出し、本知見に基づいて本発明を完成するに至った。
【００１１】
すなわち、本発明は、
（１） 酸化カーボンブラック粒子の表面に付与された酸性官能基の少なくとも一部を、水中において９０〜１００℃の処理温度でアンモニアで中和して対イオン化した後、精製処理し、次いで、当該対イオン化したアンモニアの一部を有機アミンで置換することにより、
酸化カーボンブラック粒子の表面に付与された酸性官能基の少なくとも一部がアンモニアおよび有機アミンで中和された表面改質カーボンブラックを含む表面改質カーボンブラック水分散体を製造すること
を特徴とする表面改質カーボンブラック水分散体の製造方法、
（２）前記対イオン化したアンモニアの一部を有機アミンで置換する処理の処理温度が、９０〜１００℃である上記（１）に記載の表面改質カーボンブラック水分散体の製造方法、
（３）前記対イオン化したアンモニアの一部を有機アミンで置換する処理の処理時間が、２〜５時間である上記（１）または（２）に記載の表面改質カーボンブラック水分散体の製造方法、および
（４）前記対イオン化したアンモニアの一部を有機アミンで置換した後、さらに精製処理する上記（１）〜（３）のいずれかに記載の表面改質カーボンブラック水分散体の製造方法を提供するものである。
【発明の効果】
【００１２】
本発明によれば、水性インクジェットインク組成物等の水性インク組成物に使用されたときに、水分含有量を低減させて印刷時のカール現象を抑制しつつ、優れた画像濃度および分散安定性を示す表面改質カーボンブラック水分散体と、当該表面改質カーボンブラック水分散体の製造方法を提供することができる。
【発明を実施するための形態】
【００１３】
先ず、本発明に係る表面改質カーボンブラック水分散体について説明する。
本発明に係る表面改質カーボンブラック水分散体は、酸化カーボンブラック粒子の表面に付与された酸性官能基の少なくとも一部がアンモニアおよび有機アミンで中和された表面改質カーボンブラックを含むことを特徴とするものである。
【００１４】
本発明に係る表面改質カーボンブラック水分散体において、酸化カーボンブラック粒子を構成するカーボンブラック粒子としては、特に制限はなく、オイルファーネス法で作製されるファーネスブラック粒子、チャンネル法で製造されるチャンネルブラック粒子、チャンネル法の代替手法により製造されるガスブラック、アセチレン法で製造されるアセチレンブラック粒子、サーマル法で製造されるサーマルブラック粒子等いずれも適用することができ、中でも、粒子径を精密に制御することができるファーネスブラック粒子や、カルボキシル基や水酸基などの酸性官能基を表面に有しているチャンネルブラック粒子やガスブラック粒子が、好適である。
ファーネスブラック粒子としては一般に入手可能なグレードであれば特に制限されず、カーボンブラック粒子の窒素吸着比表面積やＤＢＰ吸収量で示されるストラクチャーの指標などから、目的に応じて適宜選択すればよい。
【００１５】
本発明に係る表面改質カーボンブラック水分散体において、上記カーボンブラック粒子のＤＢＰ吸収量は、５０ｃｍ３／１００ｇ以上であることが好ましく、１００〜１８０ｃｍ３／１００ｇであることがより好ましく、１２０〜１５０ｃｍ３／１００ｇであることがさらに好ましい。
本発明に係る表面改質カーボンブラック水分散体において、カーボンブラック粒子のＤＢＰ吸収量が５０ｃｍ３／１００ｇ以上であることにより、優れた黒色度（印字濃度）を発揮することができる。
【００１６】
なお、本出願書類において、ＤＢＰ吸収量は、ＪＩＳ  Ｋ６２１７−４に規定される「ゴム用カーボンブラック−基本特性−第４部、オイル吸収量の求め方」に従って測定した値を意味する。
【００１７】
本発明に係る表面改質カーボンブラック水分散体において、上記カーボンブラック粒子の窒素吸着比表面積（Ｎ２ＳＡ）は、２５〜３００ｍ２／ｇであることが好ましく、１００〜３００ｍ２／ｇであることがより好ましく、１００〜１８０ｍ２／ｇであることがさらに好ましい。
本発明に係る表面改質カーボンブラック水分散体において、カーボンブラック粒子の窒素吸着比表面積（Ｎ２ＳＡ）が上記範囲内にあることにより、分散液の粘度を低く保つことができると共に、沈降成分の生成を抑制することができる。
【００１８】
なお、本出願書類において、Ｎ２ＳＡは、ＪＩＳ  Ｋ  ６２１７−２に規定される「ゴム用カーボンブラック−基本特性−第２部、比表面積の求め方−窒素吸着法、単点法」に従って測定した値を意味する。
【００１９】
本発明に係る表面改質カーボンブラック水分散体において、上記カーボンブラック粒子の体積平均粒径は３０ｎｍ〜２５０ｎｍであることが好ましく、５０ｎｍ〜１５０ｎｍであることがより好ましく、６０ｎｍ〜１００ｎｍであることがさらに好ましい。
上記カーボンブラック粒子の体積平均粒径が上記範囲内にあることにより、得られる表面改質カーボンブラック粒子水分散体をインクジェットプリンター用インキ等の水性黒色インキに用いたときに、優れた吐出性および黒色度（印字濃度）を発揮し易くなる。
なお、本出願書類において、カーボンブラック粒子の体積平均粒径とは、レーザー回折式粒度分布測定装置により測定された、体積積算粒度分布における積算粒度で５０％の粒径（平均粒径Ｄ５０）を意味する。
【００２０】
上記カーボンブラック粒子として、具体的には、トーカブラック＃４５００、トーカブラック＃８５００、トーカブラック＃８５００Ｆ、トーカブラック＃７５５０ＳＢ、トーカブラック＃７５５０Ｆ（以上東海カーボン（株）製）、＃６５０、＃７５０、ＭＡ６００、＃４４Ｂ、＃４４、＃４５Ｂ、ＭＡ７、ＭＡ１１、＃４７、＃４５、＃３３、＃４５Ｌ、＃４７、＃５０、＃５２、ＭＡ７７、ＭＡ８（以上三菱化学（株）製）、ＦＷ２００、ＦＷ２Ｖ、ＦＷＩ、ＦＷ１８ＰＳ、ＮＩｐｅｘ１８０ＩＱ、ＦＷ１、Ｓｐｅｃｉａｌ Ｂｌａｃｋ６、Ｓ１６０、Ｓ１７０（以上オリオン・エンジニアドカーボンズ社製）、Ｂｌａｃｋ Ｐｅａｒｌｓ １０００Ｍ、Ｂｌａｃｋ Ｐｅａｒｌｓ ８００、Ｂｌａｃｋ Ｐｅａｒｌｓ ８８０、Ｍｏｎａｒｃｈ １３００、Ｍｏｎａｒｃｈ ７００、Ｍｏｎａｒｃｈ ８８０、ＣＲＸ １４４４、Ｒｅｇａｌ ３３０Ｒ、Ｒｅｇａｌ ６６０Ｒ、Ｒｅｇａｌ ６６０、Ｒｅｇａｌ ４１５Ｒ、Ｒｅｇａｌ ４１５、Ｂｌａｃｋ Ｐｅａｒｌｓ ４６３０、Ｍｏｎａｒｃｈ ４６３０（以上Ｃａｂｏｔ社製）、Ｒａｖｅｎ ７０００、Ｒａｖｅｎ ３５００、Ｒａｖｅｎ ５２５０、Ｒａｖｅｎ ５７５０、Ｒａｖｅｎ ５０００ＵＬＴＲＡＩＩ、ＨＶ ３３９６、Ｒａｖｅｎ １２５５、Ｒａｖｅｎ １２５０、Ｒａｖｅｎ １１９０、Ｒａｖｅｎ １０００、Ｒａｖｅｎ １０２０、Ｒａｖｅｎ １０３５、Ｒａｖｅｎ １１００ＵＬＴＲＡ、Ｒａｖｅｎ １１７０、Ｒａｖｅｎ １２００（以上ＢｉｒｌａＣｏｌｕｍｂｉａｎ社製）、ＤＢ１３０５（以上ＫＯＳＣＯ社製）、ＳＵＮＢＬＡＣＫ７００、７０５、７１０、７１５、７２０、７２５、３００、３０５、３２０、３２５、Ｘ２５、Ｘ４５（以上旭カーボン（株）製）、Ｎ２２０、Ｎ１１０、Ｎ２３４、Ｎ１２１（以上Ｓｉｄ Ｒｉｃｈａｒｄｓｏｎ社製）、ニテロン＃３００（以上新日化カーボン（株）製）、ショウブラックＮ１３４、Ｎ１１０、Ｎ２２０、Ｎ２３４、Ｎ２１９（以上キャボットジャパン社製）等があげられる。
本発明に係る表面改質カーボンブラック水分散体においては、上記カーボンブラック粒子を、単独でまたは複数種を混合して使用することができる。
【００２１】
本発明の表面改質酸化カーボンブラック水分散体において、酸化カーボンブラック粒子は、上記カーボンブラック粒子の表面に酸性官能基を付与してなるものである。
【００２２】
カーボンブラック粒子は、その製造履歴に応じて表面に種々の官能基を有しており、例えばチャンネルブラック粒子の表面にはファーネスブラック粒子の表面に比べて多量の官能基が存在している。
【００２３】
本発明の表面改質酸化カーボンブラック水分散体において、カーボンブラック粒子の製造過程でその表面に酸性水酸基が所望量付与されている場合には、該カーボンブラック粒子を酸化カーボンブラック粒子とみなすものとし、カーボンブラック粒子表面に所望量の酸性水酸基が存在しない場合は、別途酸化処理してカーボンブラック粒子表面に所望量の酸性水酸基を付与したものを酸化カーボンブラック粒子とするものとする。
【００２４】
カーボンブラック粒子を酸化処理して酸化カーボンブラック粒子を得る方法としては、公知の方法を採用することができ、例えば、カーボンブラック粒子を酸化剤水性溶液中に撹拌混合して液相酸化する液相酸化法や、カーボンブラック粒子を酸化性ガスと接触させて気相酸化する気相酸化法を挙げることができる。
【００２５】
液相酸化法に用いる酸化剤としては、特に制限されないが、例えば、次亜塩素酸、過硫酸や過炭酸、過リン酸などの過酸や、これ等の酸の塩類などを挙げることができ、塩類としては、リチウム、ナトリウム、カリウムなどのアルカリ金属の塩あるいはアンモニア塩などが挙げられる。
上記酸化剤のうち、精製時に重金属が残留し難いことから、過酸が好適であり、過酸としては、工業的に入手し易い、過硫酸ナトリウム、過硫酸カリウム、過硫酸アンモニウム等の過硫酸の塩が好適である。
【００２６】
また、上記酸化剤を分散する溶媒としては、水性媒体が好ましく、水性媒体としては水や水溶性の有機溶媒を挙げることができるが、経済性や安全性の面から水、特にイオン交換樹脂を用いてイオン交換させたイオン交換水や、逆浸透膜を用いて濾過した逆浸透水や、求められる純度に応じて更に高度に異物除去を行なった超純水等も好適に使用することができる。
【００２７】
液相酸化の程度は、酸化剤水性溶液中の酸化剤濃度、酸化剤水性溶液に混合するカーボンブラック粒子の添加量の比、酸化処理温度、処理時間、攪拌速度等を調整することにより制御することができる。
【００２８】
上記液相酸化は、例えば、水中に酸化剤を完全に溶解させた後にカーボンブラック粒子を加え、撹拌してスラリーとした後、適宜温度を掛けて所定時間維持して、カーボンブラック粒子の表面に酸性官能基を生成することにより行うことができる。
例えば、濃度調整した酸化剤水性溶液中にカーボンブラック粒子を適宜な量比で添加、混合して、室温〜９０℃程度、好ましくは６０〜９０℃の温度条件下で１〜２０時間、好ましくは３〜１０時間攪拌してスラリー化することにより行うことができる。
酸化剤として過硫酸ナトリウムを用いる場合は、４０〜９０℃で３〜１０時間攪拌して酸化処理することが好ましい。酸化処理温度が４０℃未満では酸化剤による活性化が不十分で表面修飾が進行し難く、９０℃を超えると一気に反応が進行してしまい温度制御し難くなる。
【００２９】
また、気相酸化法に用いる酸化性ガスとしては、オゾンガスや、酸素ガス、ＮＯｘガス、ＳＯｘガス等から選ばれる一種以上を挙げることができる。
【００３０】
酸化剤により酸化処理して得られた酸化カーボンブラック粒子は、適宜、脱塩精製処理することが好ましい。
脱塩精製処理は、遠心分離法や膜処理法等により行うことができるが、限外濾過膜、逆浸透膜、電気透析膜などを使用して行うことが好ましく、所要処理時間の関係から、限外濾過膜を使用して行うことがより好ましい。限外濾過膜の分画分子量としては、カーボンブラック粒子が通過せず、水および水の溶解したイオンが通過する分画分子量であれば制限無く使用することができる。
上記脱塩精製処理は、精製の度合いが、カーボンブラック濃度４質量％の状態で２００μＳ／ｃｍ以下の電動度になるまで行うことが好ましい。
上記脱塩精製処理によって酸化処理時に生じた酸性残塩を除去することにより、カーボンブラック粒子の分散性を向上させることができ、かつカーボンブラック粒子の再凝集を抑制することができる。
【００３１】
本発明の表面改質酸化カーボンブラック水分散体において、酸化カーボンブラック粒子は、カーボンブラック粒子の表面に酸性官能基が直接形成されてなるものであり、上記酸性官能基としては、ヒドロシル基（−ＯＨ）およびカルボキシル基（−ＣＯＯＨ）から選ばれる一種以上を挙げることができる。
【００３２】
本発明の表面改質酸化カーボンブラック水分散体において、酸化カーボンブラック粒子のヒドロキシル基量は、カーボンブラックの単位重量あたり、５０〜３００μｍｏｌ／ｇであることが好ましく、７０〜２５０μｍｏｌ／ｇであることが好ましく、１００〜２００μｍｏｌ／ｇであることがさらに好ましい。
【００３３】
なお、本出願書類において、酸化カーボンブラック粒子のヒドロキシル基（−ＯＨ）量は、以下の方法で算出された値を意味する。
すなわち、２、２′−ジフェニル−１−ピクリルヒドラジル（ＤＰＰＨ）を四塩化炭素中に溶解して、５×１０−４ｍｏｌ／ｌ溶液を作製する。該溶液に酸化カーボンブラック粒子を０．１〜０．６ｇ添加し、６０℃の恒温槽中にて６時間攪拌した後、濾別し、濾液を紫外線吸光光度計で測定して吸光度からヒドロキシル基量を求め、得られたヒドロキシル基量をカーボンブラック粒子の質量で除すことにより、カーボンブラックの単位重量あたりのヒドロキシル基量（μｍｏｌ／ｇ）を算出する。
【００３４】
本発明の表面改質酸化カーボンブラック水分散体において、酸化カーボンブラック粒子のカルボキシル基量は、カーボンブラックの単位重量あたり、１５０〜１２００μｍｏｌ／ｇであることがより好ましく、３００〜１２００μｍｏｌ／ｇであることがより好ましく、４００〜１０００μｍｏｌ／ｇであることがさらに好ましく、４００〜９００μｍｏｌ／ｇであることが一層好ましく、５００〜９００μｍｏｌ／ｇであることがより一層好ましく、５００〜７００μｍｏｌ／ｇであることが特に好ましい。
【００３５】
なお、本出願書類において、酸化カーボンブラック粒子のカルボキシル基量は、以下の方法で算出された値を意味する。
すなわち、濃度０．９７６Ｎの炭酸水素ナトリウム水溶液に酸化カーボンブラック粒子を約２〜５ｇ添加して６時間程振とうした後、濾別し、濾液に０．０５Ｎ塩酸水溶液を加えたのち、ｐＨが７．０になるまで０．０５Ｎ水酸化ナトリウム水溶液にて中和滴定試験を行ってカルボキシル基量を求め、得られたカルボキシル基量をカーボンブラック粒子の質量で除すことにより、カーボンブラックの単位重量あたりのカルボキシル基量（μｍｏｌ／ｇ）を算出する。
【００３６】
本発明の表面改質酸化カーボンブラック水分散体において、酸化カーボンブラック粒子のヒドロキシル基量およびカルボキシル基量が上記範囲内にあることにより、水媒体中で良好な分散性を容易に発揮することができる。
【００３７】
本発明の表面改質酸化カーボンブラック水分散体において、酸化カーボンブラック粒子の酸性官能基量（全酸性官能基量）は、カーボンブラックの単位重量あたり、２００〜１５００μｍｏｌ／ｇであることが好ましく、３００〜１０００μｍｏｌ／ｇであることが好ましく、４００〜８００μｍｏｌ／ｇであることがさらに好ましい。
本発明の表面改質酸化カーボンブラック水分散体において、酸化カーボンブラック粒子の酸性官能基量（全酸性官能基量）は、カーボンブラック粒子の表面に形成される各酸性官能基量の和から求めることができる。
【００３８】
本発明の表面改質酸化カーボンブラック水分散体において、表面改質カーボンブラックは、酸化カーボンブラック粒子の表面に付与された酸性官能基の少なくとも一部がアンモニアおよび有機アミンで中和されたものである。
【００３９】
上記有機アミンとしては、一級、二級または三級の有機アミンから選ばれる一種以上であることが好ましい。
【００４０】
上記一級有機アミンとしては、脂肪族一級アミンもしくは芳香族一級アミンから選ばれる一種以上を挙げることができ、このうち脂肪族一級アミンが好ましく、炭素数１〜８の脂肪族一級アミンがより好ましい。
【００４１】
上記脂肪族一級アミンとしては、例えば、モノメチルアミン、モノエチルアミン、２−アミノエタノール、２−アミノ−２−メチルエタノール、２−アミノ−２−エチルエタノール、２−アミノ−２−エチル−１，３−プロパノール、２−アミノ−２−エチル−１，３−プロパンジオール等から選ばれる一種以上が好ましい。
また、芳香族一級アミンとしてはアニリン等が挙げられる。
【００４２】
上記二級有機アミンとしては、例えば、脂肪族二級アミンもしくは芳香族二級アミンから選ばれる一種以上を挙げることができ、具体的には、ジメチルアミン、ジエチルアミン等から選ばれる一種以上を挙げることができる。
【００４３】
上記三級有機アミンとしては、例えば、脂肪族三級アミンもしくは芳香族三級アミンから選ばれる一種以上を挙げることができ、具体的には、トリメチルアミン、トリエチルアミン等から選ばれる一種以上を挙げることができる。
この他、上記有機アミンとしては、環状アミンとして、モルホリン、ピリジン、ピペラジン等から選ばれる一種以上を挙げることができる。
【００４４】
本発明に係る表面改質カーボンブラック水分散体において、表面改質カーボンブラックは、酸化カーボンブラック粒子の表面に付与された酸性官能基の少なくとも一部がアンモニアおよび有機アミンで中和されたものである。
【００４５】
本発明に係る表面改質カーボンブラック水分散体において、表面改質カーボンブラックは、酸化カーボンブラック粒子の表面に付与された酸性官能基の陰イオンモル数を１００％とした場合に、その５０〜１００％が（酸化カーボンブラック粒子の表面に付与された酸性官能基を構成する全陰イオンの５０〜１００モル％が）アンモニアおよび有機アミンで中和されたものであることが好ましく、その６０〜９０％が（酸化カーボンブラック粒子の表面に付与された酸性官能基を構成する全陰イオンの６０〜９０モル％が）アンモニアおよび有機アミンで中和されたものであることがより好ましく、その６０〜８０％が（酸化カーボンブラック粒子の表面に付与された酸性官能基を構成する全陰イオンの６０〜８０モル％が）アンモニアおよび有機アミンで中和されたものであることがさらに好ましい。
酸化カーボンブラック粒子の表面に付与された酸性官能基の中和量が上記範囲内にあることにより、カーボンブラック粒子同士の静電反発を好適に維持して、充分な分散性を容易に得ることができる。
【００４６】
本発明に係る表面改質カーボンブラック水分散体において、表面改質カーボンブラックは、酸化カーボンブラック粒子の表面に付与された酸性官能基の陰イオンモル数を１００％とした場合に、その２５〜６０％が（酸化カーボンブラック粒子の表面に付与された酸性官能基を構成する全陰イオンの２５〜６０モル％が）アンモニアで中和されていることが好ましく、その３０〜６０％が（酸化カーボンブラック粒子の表面に付与された酸性官能基を構成する全陰イオンの３０〜６０モル％が）アンモニアで中和されていることがより好ましく、その４０〜６０％が（酸化カーボンブラック粒子の表面に付与された酸性官能基を構成する全陰イオンの４０〜６０モル％が）アンモニアで中和されていることがさらに好ましい。
【００４７】
本発明に係る表面改質カーボンブラック水分散体において、表面改質カーボンブラックは、酸化カーボンブラック粒子の表面に付与された酸性官能基の陰イオンモル数を１００％とした場合に、その１０〜４０％が（酸化カーボンブラック粒子の表面に付与された酸性官能基を構成する全陰イオンの１０〜４０モル％が）有機アミンで中和されていることが好ましく、その１５〜４０％が（酸化カーボンブラック粒子の表面に付与された酸性官能基を構成する全陰イオンの１５〜４０モル％が）有機アミンで中和されていることがより好ましく、その２０〜４０％が（酸化カーボンブラック粒子の表面に付与された酸性官能基を構成する全陰イオンの２０〜４０モル％が）有機アミンで中和されていることがさらに好ましい。
【００４８】
本発明に係る表面改質カーボンブラック水分散体において、表面改質カーボンブラックは、酸化カーボンブラック粒子の表面に付与された酸性官能基を中和するアンモニア量が、１００〜６００μｍｏｌ／ｇであることが好ましく、１５０〜５００μｍｏｌ／ｇであることがより好ましく、２００〜４００μｍｏｌ／ｇであることがさらに好ましい。
【００４９】
本発明に係る表面改質カーボンブラック水分散体において、表面改質カーボンブラックは、酸化カーボンブラック粒子の表面に付与された酸性官能基を中和する有機アミン量が、１００〜６００μｍｏｌ／ｇであることが好ましく、１５０〜５００μｍｏｌ／ｇであることがより好ましく、２００〜４００μｍｏｌ／ｇであることがさらに好ましい。
【００５０】
なお、本出願書類において、アンモニアおよび有機アミンの中和量は、中和後の液体試料を分取後、１０ｍＭ塩酸水溶液用いて抽出したものを、分画分子量５０，０００のフィルターで濾過して得られた濾液を測定供試液として、以下の方法で測定した値を意味する。
すなわち、キャピラリー電気泳動装置として、アジレント・テクノロジー社製キャピラリー電気泳動システム「Ａｇｉｌｅｎｔ  Ｔｅｃｈｎｏｌｏｇｉｅｓ  ＣＥシステム」、キャリラリーにはフュームドシリカ（１０４ｃｍ）、泳動液にはイミダゾール系溶液をｐＨ４．５にて使用し、また、印加電圧は正にて、検出方法は間接吸光吸光度法にて定量した値を意味する。
【００５１】
本発明に係る表面改質カーボンブラック水分散体は、酸化カーボンブラック粒子の表面に付与された酸性官能基がアンモニアおよび有機アミンの両者で中和された表面改質カーボンブラックを含む。
表面改質カーボンブラックが、酸化カーボンブラック粒子の表面に付与された酸性官能基の一部がアンモニアで中和されたものであることにより、酸化カーボンブラック粒子の分散性を向上させることができ、また、酸化カーボンブラック粒子の表面に付与された酸性官能基の一部が有機アミンで中和されたものであることにより、酸化カーボンブラック粒子の分散性を向上させるとともに、水性インク組成物を調製したときに、水溶媒とともに添加する有機溶媒との相溶性を向上させることができる。
このため、本発明に係る表面改質カーボンブラック水分散体を用いて水性インク組成物を調製したときに、表面改質カーボンブラックを水および有機溶媒に高度に分散させることができ、上記水性インク組成物中の水の含有割合が低く、インクの液滴が紙等の印刷基材に着弾したときに水が揮散してインク中の有機溶媒濃度が高くなった場合においても、黒色顔料であるカーボンブラック粒子の分散性が維持されるため、黒色度を高く保ち、優れた画像濃度を発揮することができると考えられる。
従って、本発明に係る表面改質カーボンブラック水分散体は、インクジェットインク組成物等の水性インク組成物に使用されたときに、水分含有量を低減させて印刷時のカール現象を抑制しつつ、優れた画像濃度および分散安定性を示すことができる。
【００５２】
本発明に係る表面改質カーボンブラック水分散体は、固形分として、上記表面改質カーボンブラックを、１〜２５質量％含有することが好ましく、５〜２０質量％含有することがより好ましく、１０〜２０質量％含有することがさらに好ましい。
【００５３】
本発明に係る表面改質カーボンブラック水分散体の固形分濃度が上記範囲内にあることにより、水性インクジェットインク組成物等の所望の水性インク組成物を容易に調製することができる。
上記固形分濃度が１質量％未満である場合には、所望濃度のカーボンブラックを含有する水性インク組成物を調製し難くなる。
上記固形分濃度が２５質量％を超える場合には、表面改質カーボンブラックが凝集体を形成し易くなることから、水性インク組成物の分散性（分散安定性）を長期に亘って維持し難くなる。
【００５４】
本発明に係る表面改質カーボンブラック水分散体は、インクジェットインク組成物等の水性インク組成物に使用されたときに、水分含有量を低減させて印刷時のカール現象を抑制しつつ、優れた画像濃度および分散安定性を発揮することができる。
【００５５】
次に、本発明に係る表面改質カーボンブラック水分散体の製造方法について説明する。
本発明に係る表面改質カーボンブラック水分散体の製造方法は、本発明の表面改質カーボンブラック水分散体を製造する方法であって、酸化カーボンブラック粒子の表面に付与された酸性官能基の少なくとも一部を、水中においてアンモニアで中和して対イオン化した後、当該対イオン化したアンモニアの一部を有機アミンで置換することを特徴とするものである。
【００５６】
本発明に係る表面改質カーボンブラック水分散体の製造方法において、酸化カーボンブラックや当該酸化カーボンブラックを調製する方法の詳細は、上述したとおりである。
【００５７】
本発明に係る表面改質カーボンブラック水分散体の製造方法においては、酸化カーボンブラック粒子の表面に付与された酸性官能基を、水中においてアンモニアで中和して対イオン化する。
【００５８】
酸性カーボンブラック粒子表面の酸性官能基をアンモニアで中和する場合、酸化カーボンブラックの水スラリーと所望濃度のアンモニア水を混合することが好ましい。
【００５９】
中和時に分散媒として使用する水としては、イオン交換樹脂を用いてイオン交換させたイオン交換水や、逆浸透膜を用いて濾過した逆浸透水や、求められる純度に応じて更に高度に異物除去を行なった超純水等を挙げることができる。
【００６０】
上記アンモニア水の濃度や混合量は、中和しようとする酸性官能基量に応じて適宜決定すればよいが、アンモニア水混合後の酸化カーボンブラックの水スラリーのｐＨが、７．０〜１１．０になるように混合することが好ましく、７．５〜１０．５になるように混合することがより好ましく、８．０〜１０．０程度になるように混合することがさらに好ましい。
【００６１】
アンモニアによる中和処理は、常温でも徐々に進行するが、希釈した中和剤を反応槽中のスラリーに加えて、適度に加温すると、完全に中和が進行するため好ましい。
中和処理時の処理温度は、９０〜１００℃が好ましく、９５〜１００℃がより好ましく、９７〜１００℃がより好ましく、中和処理時の処理時間は２〜５時間が好ましい。
中和処理が完了したことは、加温を続けてもそれ以上ｐＨが変動しなくなったことにより確認することができる。
【００６２】
酸化カーボンブラック粒子表面に付与された酸性官能基がヒドロシル基（−ＯＨ）である場合には、アンモニアで処理することにより、酸化カーボンブラック粒子が、
ＣＢ−Ｏ−：ＮＨ４＋
（式中、ＣＢはカーボンブラック粒子を示す。）
の形態に中和される（アンモニアにより対イオン化される）。
また、酸化カーボンブラック粒子表面に付与された酸性官能基がカルボキシル基（−ＣＯＯＨ）である場合には、アンモニアで処理することにより、酸化カーボンブラック粒子が、
ＣＢ−ＣＯＯ−：ＮＨ４＋
（式中、ＣＢはカーボンブラック粒子を示す。）
の形態に中和される（アンモニアにより対イオン化される）。
【００６３】
酸化カーボンブラック粒子表面に付与された酸性官能基を構成する全てをアンモニアで中和処理する場合等においては、理論量よりも過剰量のアンモニアを混合して中和処理することが好ましく、中和処理後に生じた余剰のアンモニアは、遠心分離や膜処理などを用いて除去することが好ましく、限外濾過膜、逆浸透膜、電気透析膜などを使用して除去することが好ましい。
余剰のアンモニアの除去は、所要処理時間等の関係から、限外濾過膜を使用して行うことが好ましく、限外濾過膜の分画分子量としては、カーボンブラック粒子が通過せず、水及び水の溶解したイオンが通過する分画分子量であれば特に制限されない。
この際、上記余剰のアンモニアの除去は、精製の度合いが、カーボンブラック濃度４質量％の状態で２００μＳ／ｃｍ以下の電動度になるまで行うことが好ましい。
【００６４】
酸化カーボンブラック粒子の表面に付与された酸性官能基の少なくとも一部をアンモニアで中和処理することで、酸化カーボンブラック粒子（表面改質カーボンブラック）の分散性を効果的に向上させることができる。
【００６５】
本発明に係る表面改質カーボンブラック水分散体の製造方法においては、酸化カーボンブラック粒子の表面に付与された酸性官能基の少なくとも一部を、水中においてアンモニアで中和した後、上記アンモニアの一部を有機アミンで置換する。
【００６６】
有機アミンとしては、一級有機アミン、二級有機アミンまたは三級有機アミンから選ばれる一種以上であることが好ましく、有機アミンの具体例の詳細は、上述したとおりである。
【００６７】
酸化カーボンブラック粒子表面の酸性官能基を中和したアンモニアの一部を有機アミンにより置換する場合、少なくとも一種の有機アミンを含む水溶液を、アンモニアで中和した酸化カーボンブラックスラリーに添加して行うことが好ましい。
【００６８】
上記有機アミンを含む水溶液中の有機アミンの濃度や添加量は、得ようとする表面改質カーボンブラックを構成する有機アミン量（有機アミンによる置換量）に基づいて適宜決定すればよい。
【００６９】
本発明に係る表面改質カーボンブラック水分散体の製造方法において、表面改質カーボンブラックは、酸化カーボンブラック粒子の表面に付与された酸性官能基の陰イオンモル数を１００％とした場合に、その５０〜１００％が（酸化カーボンブラック粒子の表面に付与された酸性官能基を構成する全陰イオンの５０〜１００モル％が）アンモニアおよび有機アミンで中和されることが好ましく、その６０〜９０％が（酸化カーボンブラック粒子の表面に付与された酸性官能基を構成する全陰イオンの６０〜９０モル％が）アンモニアおよび有機アミンで中和されることがより好ましく、その６０〜８０％が（酸化カーボンブラック粒子の表面に付与された酸性官能基を構成する全陰イオンの６０〜８０モル％が）アンモニアおよび有機アミンで中和されることがさらに好ましい。
酸化カーボンブラック粒子の表面に付与された酸性官能基の中和量が上記範囲内にあることにより、カーボンブラック粒子同士の静電反発を好適に維持して、充分な分散性を容易に発揮することができる。
【００７０】
本発明に係る表面改質カーボンブラック水分散体の製造方法において、表面改質カーボンブラックは、酸化カーボンブラック粒子の表面に付与された酸性官能基の陰イオンモル数を１００％とした場合に、その２５〜６０％が（酸化カーボンブラック粒子の表面に付与された酸性官能基を構成する全陰イオンの２５〜６０モル％が）アンモニアで中和されることが好ましく、その３０〜６０％が（酸化カーボンブラック粒子の表面に付与された酸性官能基を構成する全陰イオンの３０〜６０モル％が）アンモニアで中和されることがより好ましく、その４０〜６０％が（酸化カーボンブラック粒子の表面に付与された酸性官能基を構成する全陰イオンの４０〜６０モル％が）アンモニアで中和されることがさらに好ましい。
本発明に係る表面改質カーボンブラック水分散体の製造方法において、表面改質カーボンブラックは、酸化カーボンブラック粒子の表面に付与された酸性官能基の陰イオンモル数を１００％とした場合に、その１０〜４０％が（酸化カーボンブラック粒子の表面に付与された酸性官能基を構成する全陰イオンの１０〜４０モル％が）有機アミンで中和されることが好ましく、その１５〜４０％が（酸化カーボンブラック粒子の表面に付与された酸性官能基を構成する全陰イオンの１５〜４０モル％が）有機アミンで中和されることがより好ましく、その２０〜４０％が（酸化カーボンブラック粒子の表面に付与された酸性官能基を構成する全陰イオンの２０〜４０モル％が）有機アミンで中和されることがさらに好ましい。
【００７１】
有機アミンによる置換処理は、常温でも徐々に進行するが、希釈した有機アミンを反応槽中のスラリーに加えて、適度に加温すると、置換が進行し易いため好適である。
置換処理時の処理温度は、９０〜１００℃が好ましく、置換処理時の処理時間は２〜５時間が好ましい。
置換処理が完了したことは、加温を続けてもそれ以上ｐＨが変動しなくなったことにより確認することができる。
【００７２】
本発明に係る表面改質カーボンブラック水分散体の製造方法においては、酸化カーボンブラック粒子の表面に付与された酸性官能基を、先ず水中においてアンモニアで中和して対イオン化し、酸化カーボンブラック粒子の水中での分散性を十分に確保した上で、上記対イオン化したアンモニアの一部を有機アミンで置換していることから、対イオンしたアンモニアおよび有機アミンによって、カーボンブラック粒子の分散性安定性と、インク溶媒との親和性を十分に確保することができる。
酸化カーボンブラック粒子の表面に付与された酸性官能基を、先ず有機アミンで中和し、次いで対イオン化した有機アミンの一部をアンモニアで置換しようとした場合には、酸化カーボンブラック粒子が十分に分散していない状態でアンモニアと反応させることになることから、目的とする表面改質カーボンブラック水分散体の製造が困難になる。
【００７３】
有機アミンによる置換処理で余剰の有機アミンが生じた場合には、置換処理後に、遠心分離や膜処理などを用いて除去することが好ましく、限外濾過膜、逆浸透膜、電気透析膜等を用いて除去することが好ましい。  
余剰の有機アミンの除去は、所要処理時間等の関係から、限外濾過膜を使用して行うことが好ましく、限外濾過膜の分画分子量としては、カーボンブラック粒子が通過せず、水及び水の溶解したイオンが通過する分画分子量であれば特に制限されない。
この際、上記余剰の有機アミンの除去は、精製の度合いが、カーボンブラック濃度４質量％の状態で２００μＳ／ｃｍ以下の電動度になるまで行うことが好ましい。
【００７４】
有機アミンによる置換処理（および場合により余剰の有機アミンの除去処理）が終了した後、適宜分級処理して粗大粒子を除去することが好ましい。
有機アミンによる置換処理（または余剰の有機アミンの除去処理）して得られるカーボンブラック分散液中の未分散塊や粗大粒子を除去することは、インクジェットプリンターのノズル閉塞を防止するために重要であり、遠心分離や濾過などの方法により分級除去することができる。
分級処理を遠心分離により行う場合、横型デカンター、ローター式高速遠心分離機、分離板式分離機、シャープレス型縦型遠心分離機等を使用することにより分級処理する方法が挙げられる。
分級処理を濾過により行う場合、デプスフィルター、プリーツフィルター、メンブレンフィルター等を使用したり、更にそれらの多段使用等により効果的に分級処理することができる。
【００７５】
有機アミンによる置換処理（および場合により余剰の有機アミンの除去処理または分級処理）が終了した後、適宜濃度調整を行うことが好ましい。
濃度調整を行う方法は特に制限されないが、例えば、限外濾過膜を用いて水を除去したり、逆に水を添加することにより行うことができる。
濃縮処理は、固形分として、上記表面改質カーボンブラックが、１〜２５質量％になるように行うことが好ましく、５〜２０質量％になるように行うことがより好ましく、１０〜２０質量％になるように行うことがさらに好ましい。
【００７６】
本発明に係る表面改質カーボンブラック水分散体の製造方法において、得られる表面改質カーボンブラック水分散体の詳細は、上述したとおりである。
【００７７】
本発明に係る製造方法によれば、インクジェットインク組成物等の水性インク組成物に使用されたときに、水分含有量を低減させて印刷時のカール現象を抑制しつつ、優れた画像濃度および分散安定性を発揮する表面改質カーボンブラック水分散体を簡便に製造することができる。
【００７８】
本発明に係る表面改質カーボンブラック水分散体または本発明に係る製造方法で得られた表面改質カーボンブラック水分散体は、さらに他の成分を加えることにより、水性インク組成物を調製することができる。
水性インク組成物としては、例えば水性インクジェットインク組成物を挙げることができる。
【００７９】
この場合、インクジェットインク組成物等の水性インク組成物中のカーボンブラックの含有割合は、特に限定されないが、１〜１５質量％であることが好ましく、１〜１０質量％であることがより好ましく、３〜８質量％であることがさらに好ましい。
【００８０】
また、水性インクジェットインク組成物等の水性インク組成物中の水の含有割合は、２０〜７０質量％であることが好ましく、２５〜６５質量％であることがより好ましく、３０〜６０質量％であることがさらに好ましく、３５〜５５質量％であることが一層好ましく、４０〜５０質量％であることがより一層好ましい。
本発明に係る表面改質カーボンブラック水分散体または本発明に係る製造方法で得られた表面改質カーボンブラック水分散体は、水溶媒や、水溶媒とともに添加される各種有機溶剤に対し高い相溶性を発揮し得ることから、水分含有割合が低減された水性インク組成物中においても高い分散性を発揮することができ、このために、印刷時のカール現象を効果的に抑制することができる。
【００８１】
本発明に係る表面改質カーボンブラック水分散体または本発明に係る製造方法で得られた表面改質カーボンブラック水分散体を用いて水性インクジェットインク組成物を調製する場合、他の成分として、例えば、水性有機溶媒、浸透剤、防腐剤、キレート剤、粘度調整剤、界面活性剤、樹脂等を必要に応じて添加する。
【００８２】
水溶性有機溶媒としては、グリセリン、ジエチレングリコールやトリエチレングリコールなどのエチレングリコール化合物、ジエチルエーテルなどのエーテル類、メタノール、エタノール、イソプロピルアルコールなどのアルコール類等から選ばれる一種以上を挙げることができる。
【００８３】
水性インクジェットインク組成物中の水性有機溶媒の含有割合は、１〜５０質量％であることが好ましく、５〜５０質量％であることがより好ましく、１０〜５０質量％であることがさらに好ましい。
【００８４】
水性インクジェットインク組成物が水性有機溶媒を含むことにより、上述した紙基材のカール現象の発生を抑制したり、ノズル部分におけるインキの乾燥やインキの固化を抑制し、インク組成物を噴射を安定化させ、保存時のノズルの乾燥を容易に抑制することができる。
【００８５】
一方、インク塗膜の乾燥を促進したい場合には、水性有機溶媒としてメタノール、エタノール、イソプロピルアルコールなどのアルコール類を使用することが好ましい。
【００８６】
浸透剤としては、表面張力を低下させるような界面活性剤、例えばラウリル硫酸ナトリウム、ドデシルベンゼンスルホン酸ナトリウム、オレイン酸ナトリウム、ジオクチルスルホコハク酸ナトリウム等から選ばれる一種以上を挙げることができる。
また、インク組成物が浸透剤を含有することにより、特に被印刷物が紙のような浸透性のある材料である場合に、被印刷物へのインク組成物の浸透を速め、見掛けの乾燥性を促進することができる。
【００８７】
水性インクジェットインク組成物中の浸透剤の含有割合は、１．０質量％を超え５質量％以下であることが好ましく、１．５〜５．０質量％であることがより好ましく、２．０〜５．０質量％であることがさらに好ましい。
浸透剤の含有割合が、１．０質量％以下である場合には所望の効果を発揮し難く、５質量％よりも多い場合には、印刷物の滲み、紙抜け（プリントスルー）等を生じ易くなる。
【００８８】
防黴剤としては、ジヒドロ酢酸ナトリウム、安息香酸ナトリウム、ソジウムピリジンチオン−１−オキサイド、ジンクピリジンチオン−１−オキサイド、１、２−ベンズイソチアゾリン−３−オン、１−ベンズイソチアゾリン−３−オンのアミン塩等から選ばれる一種以上を挙げることができる。
インク組成物が防燻剤を含むことにより、インク組成物中への黴の発生を抑制することができる。
水性インクジェットインク組成物中の防黴剤の含有割合は、０．０５〜１．０質量％であることが好ましく、０．０５〜０．５質量％であることがより好ましく、０．０５〜０．２質量％であることがさらに好ましい。
【００８９】
キレート剤としては、エチレンジアミンテトラアセイックアシド、エチレンジアミンテトラアセティックアシドのナトリウム塩、エチレンジアミンテトラアセティックアシドのテトラアンモニウム塩等から選ばれる一種以上が挙げられる。
インク組成物がキレート剤を含むことにより、ノズル部での金属の析出やインク組成物中での不溶解性物の析出などを抑制することができる。
水性インクジェットインク組成物中のキレート剤の含有割合は、０．００５〜０．５質量％であることが好ましく、０．００５〜０．２５質量％であることがより好ましく、０．００５〜０．１質量％であることがさらに好ましい。
【００９０】
また、水性インクジェットインク組成物等の水性インク組成物は、インキの循環、移動、あるいはインキの製造時の泡の発生を抑制するために消泡剤を含有することもでき、また、その他の添加剤として、尿素、ジメチル尿素、チオ尿素等を含有することもできる。
【００９１】
本発明によれば、水性インクジェットインク組成物等の水性インク組成物に使用されたときに、水分含有量を低減させて印刷時のカール現象を抑制しつつ、優れた画像濃度および分散安定性を示す表面改質カーボンブラック水分散体と、当該表面改質カーボンブラック水分散体の製造方法を提供することができる。
【００９２】
次に、実施例を挙げて本発明を更に具体的に説明するが、これは単に例示であって、本発明を制限するものではない。
【実施例】
【００９３】
以下、本発明を実施例により具体的に説明するが、本発明はこの実施例により何ら制約されるものではない。
【００９４】
（実施例１）
（１）酸化カーボンブラックの調製
ステンレス鋼で出来た反応槽にイオン交換水５０ｋｇを入れ、そこに三菱ガス化学（株）製過硫酸ナトリウムを５ｋｇ加えた後、撹拌機（ステンレス鋼）にて完全に溶解するまで撹拌した。溶け残りが無いことを確認して、東海カーボン（株）製カラー用カーボンブラック「トーカブラック＃７５５０Ｆ（比表面積１３５ｍ２／ｇ）」を２．５ｋｇ加え、顔料が水に濡れ、均一になるまで撹拌を継続した。
反応槽を６０℃まで加熱して５時間保持し、自然放冷させた後、サンプルを取り出し、旭化成ケミカルズ（株）製限外濾過膜「ＡＨＶ−３０１０」を用いて水を加えながら酸性残塩の除去を行ない、カーボンブラック濃度４質量％の状態で２００μＳ／ｃｍ以下まで脱塩精製処理を行なうことにより、酸化カーボンブラック粒子含有液を調製した。
得られた酸化カーボンブラック粒子において、酸性官能基の含有量は、水酸基量が１００μｍｏｌ／ｇ、カルボキシル基量が４５０μｍｏｌ／ｇであった。
【００９５】
（２）アンモニアによる中和処理
上記酸化カーボンブラック粒子含有液に対し、アンモニア水を加えてｐＨを９．０に調整し、９７℃で３時間撹拌して加熱することにより中和処理を行った。
自然放冷後、旭化成ケミカルズ（株）製限外濾過膜「ＡＨＶ−３０１０」を用いて水を加えながら塩基性残塩の除去を行なった。
【００９６】
上記処理によって酸化カーボンブラック粒子表面の酸性官能基がアンモニウムイオンにより中和され、対イオン化された割合（アンモニウムイオンによる対イオン化割合）を、下記式により算出した。
（アンモニアの中和量（μｍｏｌ／ｇ）／酸化カーボンブラック粒子の表面に形成された水酸基量とカルボキシル基量の和（μｍｏｌ／ｇ））×１００
上記式により算出される、酸化カーボンブラック粒子の表面に形成された全酸性官能基量（水酸基量とカルボキシル基量の和）に対するアンモニアの中和量の割合（モル％）、すなわち、アンモニウムイオンによる対イオン化割合は、８１．８モル％であった。
【００９７】
（３）有機アミンによる置換処理
次いで、トリエチルアミン２００ｇを水に溶解させた状態でゆっくりと加え、同様に９７℃で３時間撹拌して熱処理を行なった。
再度自然放冷後、日立工機（株）製ローター式高速遠心分離機「ＣＲ２２ＧII」を用いて、回転数１０，０００ｒｐｍにて定速で分級処理を行ない、上記と同じ限外濾過膜を用いてカーボンブラック濃度４質量％の状態で２００μＳ／ｃｍ以下まで塩基性残塩並びにカーボンブラック表面に定着していないトリエチルアミンを除去した。
その後、２０質量％まで濃縮した後、ＰＡＬＬ社製カートリッジフィルター「ＰｒｏｆｉｌｅII」を用いて濾過を行なうことにより、表面改質カーボンブラックを２０質量％含むカーボンブラック分散液１を得た。
【００９８】
上記処理によって酸化カーボンブラック表面の酸性官能基を対イオン化したアンモニアの一部が有機アミンで置換された割合（有機アミンによる置換割合）を、下記式により算出した。
（有機アミンの中和量（μｍｏｌ／ｇ）／酸化カーボンブラック粒子の表面に形成された水酸基量とカルボキシル基量の和（μｍｏｌ／ｇ））×１００
上記式により算出される、酸化カーボンブラック粒子の表面に形成された全酸性官能基量（水酸基量とカルボキシル基量の和）に対する有機アミンの中和量の割合（モル％）、すなわち、有機アミンによる対イオン化割合は、２８.４モル％であった。
このため、得られた表面改質カーボンブラックにおいて、アンモニウムイオンによる酸性官能基の対イオン化割合は、５３．４モル％であり、有機アミンによる対イオン化割合は、２８．４モル％であった。
【００９９】
（実施例２）
実施例１において、トリエチルアミンに代えてジエチルアミンを用いた以外は、同様の方法で処理することにより、表面改質カーボンブラックを２０質量％含むカーボンブラック分散液２を得た。
このとき、（１）酸化カーボンブラックの調製工程で得られた酸化カーボンブラック粒子において、酸性官能基の含有量は、水酸基量が１００μｍｏｌ／ｇ、カルボキシル基量が４５０μｍｏｌ／ｇであった。
また、（２）アンモニアによる中和処理工程による中和処理によって、酸化カーボンブラック粒子表面の酸性官能基がアンモニウムイオンにより中和され、対イオン化された割合（アンモニウムイオンによる対イオン化割合）は、８１．８モル％であった。
（３）有機アミンによる置換処理工程で得られた表面改質カーボンブラックにおいて、アンモニウムイオンによる酸性官能基の対イオン化割合は、４６．４モル％であり、有機アミンによる対イオン化割合（酸化カーボンブラック粒子の表面に形成された全酸性官能基量（水酸基量とカルボキシル基量の和）に対する有機アミンの中和量の割合）は、３５．４モル％であった。
【０１００】
（実施例３）
実施例１において、トリエチルアミンに代えて２−アミノ−２−エチル−１，３−プロパンジオールを用いた以外は、同様の方法で処理することにより、表面改質カーボンブラックを２０質量％含むカーボンブラック分散液３を得た。
このとき、（１）酸化カーボンブラックの調製工程で得られた酸化カーボンブラック粒子において、酸性官能基の含有量は、水酸基量が１００μｍｏｌ／ｇ、カルボキシル基量が４５０μｍｏｌ／ｇであった。
また、（２）アンモニアによる中和処理工程による中和処理によって、酸化カーボンブラック粒子表面の酸性官能基がアンモニウムイオンにより中和され、対イオン化された割合（アンモニウムイオンによる対イオン化割合）は、８１．８モル％であった。
（３）有機アミンによる置換処理工程で得られた表面改質カーボンブラックにおいて、アンモニウムイオンによる酸性官能基の対イオン化割合は、５５．１モル％であり、有機アミンによる対イオン化割合（酸化カーボンブラック粒子の表面に形成された全酸性官能基量（水酸基量とカルボキシル基量の和）に対する有機アミンの中和量の割合）は、２６．７モル％であった。
【０１０１】
（実施例４）
実施例１において、トリエチルアミンに代えてトリエチルアミンとジエチルアミンの均等混合物（体積割合が５０：５０であるもの）を用いた以外は、同様の方法で処理することにより、表面改質カーボンブラックを２０質量％含むカーボンブラック分散液４を得た。
このとき、（１）酸化カーボンブラックの調製工程で得られた酸化カーボンブラック粒子において、酸性官能基の含有量は、水酸基量が１００μｍｏｌ／ｇ、カルボキシル基量が４５０μｍｏｌ／ｇであった。
また、（２）アンモニアによる中和処理工程による中和処理によって、酸化カーボンブラック粒子表面の酸性官能基がアンモニウムイオンにより中和され、対イオン化された割合（アンモニウムイオンによる対イオン化割合）は、８１．８モル％であった。
（３）有機アミンによる置換処理工程で得られた表面改質カーボンブラックにおいて、アンモニウムイオンによる酸性官能基の対イオン化割合は、５２．５モル％であり、有機アミンによる対イオン化割合（酸化カーボンブラック粒子の表面に形成された全酸性官能基量（水酸基量とカルボキシル基量の和）に対する有機アミンの中和量の割合）は、２９．３モル％であった。
【０１０２】
（比較例１）
（１）酸化カーボンブラックの調製
ステンレス鋼で出来た反応槽にイオン交換水５０ｋｇを入れ、そこに三菱ガス化学（株）製過硫酸ナトリウムを５ｋｇ加えた後、撹拌機（ステンレス鋼）にて完全に溶解するまで撹拌した。溶け残りが無いことを確認して、東海カーボン（株）製カラー用カーボンブラック「トーカブラック＃７５５０Ｆ（比表面積１３５ｍ２／ｇ）」を２．５ｋｇ加え、顔料が水に濡れ、均一になるまで撹拌を継続した。
反応槽を６０℃まで加熱して５時間保持し、自然放冷させた後、サンプルを取り出し、旭化成ケミカルズ（株）製限外濾過膜「ＡＨＶ−３０１０」を用いて水を加えながら酸性残塩の除去を行ない、カーボンブラック濃度４質量％の状態で２００μＳ／ｃｍ以下まで脱塩精製処理を行なうことにより、酸化カーボンブラック粒子含有液を調製した。
得られた酸化カーボンブラック粒子において、酸性官能基の含有量は、水酸基量が１００μｍｏｌ／ｇ、カルボキシル基量が４５０μｍｏｌ／ｇであった。
【０１０３】
（２）アンモニアによる中和処理
上記酸化カーボンブラック粒子含有液に対し、アンモニア水を加えてｐＨを９．０に調整し、９７℃で３時間撹拌して加熱することにより中和処理を行った。
自然放冷後、日立工機（株）製ローター式高速遠心分離機「ＣＲ２２Ｇ II」を用いて、回転数１０，０００ｒｐｍにて定速で分級処理を行ない、上記と同じ限外濾過膜を用いてカーボンブラック濃度４質量％の状態で２００μＳ／ｃｍ以下まで塩基性残塩並びにカーボンブラック表面に定着していないアンモニアを除去した。
その後、２０質量％まで濃縮した後、ＰＡＬＬ社製カートリッジフィルター「Ｐｒｏｆｉｌｅ II」を用いて濾過を行なうことにより、表面改質カーボンブラックを２０質量％含む比較カーボンブラック分散液１を得た。
【０１０４】
上記処理によって酸化カーボンブラック粒子表面の酸性官能基がアンモニウムイオンにより中和され、対イオン化された割合（アンモニウムイオンによる対イオン化割合）を、下記式により算出した。
（アンモニアの中和量（μｍｏｌ／ｇ）／酸化カーボンブラック粒子の表面に形成された水酸基量とカルボキシル基量の和（μｍｏｌ／ｇ））×１００
上記式により算出される、酸化カーボンブラック粒子の表面に形成された全酸性官能基量（水酸基量とカルボキシル基量の和）に対するアンモニアの中和量の割合（モル％）、すなわち、アンモニウムイオンによる対イオン化割合は、８１．８モル％であった（有機アミンによる対イオン化割合（酸化カーボンブラック粒子の表面に形成された全酸性官能基量（水酸基量とカルボキシル基量の和）に対する有機アミンの中和量の割合）は、０モル％であった）。
【０１０５】
（比較例２）
比較例１において、アンモニア水に代えて水酸化ナトリウム水溶液を用いた以外は、同様の方法で処理することにより、表面改質カーボンブラックを２０質量％含む比較カーボンブラック分散液２を得た。
このとき、（１）酸化カーボンブラックの調製工程で得られた酸化カーボンブラック粒子において、酸性官能基の含有量は、水酸基量が１００μｍｏｌ／ｇ、カルボキシル基量が４５０μｍｏｌ／ｇであった。
また、（２）水酸化ナトリウム水溶液による中和処理工程による中和処理によって、酸化カーボンブラック粒子表面の酸性官能基がナトリウムイオンにより中和され、対イオン化された割合（ナトリウムイオンによる対イオン化割合）は、８１．８モル％であった。
【０１０６】
（比較例３）
比較例１において、アンモニア水に代えて水酸化テトラメチルアンモニウム水溶液を用いた以外は、同様の方法で処理することにより、表面改質カーボンブラックを２０質量％含む比較カーボンブラック分散液３を得た。
このとき、（１）酸化カーボンブラックの調製工程で得られた酸化カーボンブラック粒子において、酸性官能基の含有量は、水酸基量が１００μｍｏｌ／ｇ、カルボキシル基量が４５０μｍｏｌ／ｇであった。
また、（２）アンモニアによる中和処理工程による中和処理によって、酸化カーボンブラック粒子表面の酸性官能基が水酸化テトラメチルアンモニウム水溶液により中和され、対イオン化された割合（テトラメチルアンモニウムイオンによる対イオン化割合）は、８１．８モル％であった。
【０１０７】
実施例１〜実施例４で得られたカーボンブラック分散液１〜カーボンブラック分散液４と、比較例１〜比較例３で得られた比較カーボンブラック分散液１〜比較カーボンブラック分散液３中のアンモニアおよび有機アミンの濃度を表１に示す。
また、各分散液において、粒子径、粘度（常温および７０℃で４週間加温後のもの）および画像濃度を以下の方法で測定した。結果を表２に示す。
【０１０８】
（粒子径）
粒子径は、常温下において、日機装（株）の「ＵＰＡ１５０ＥＸ」を用いた動的光散乱法により測定した。
【０１０９】
（粘度）
常温下の粘度を、東機産業（株）製Ｅ型粘度計「ＴＶＥ−２２」にて測定した。
【０１１０】
（画像濃度）
各分散液を純水でカーボンブラック濃度４質量％まで希釈し、常温下において、富士ゼロックス（株）製中性プリンター用紙「Ｐ」（坪量６４ｇ／ｍ２）に、バーコーターＮｏ．６（膜厚１３．７μｍ）を使って塗工し、自然乾燥させた後、エックスライト社製反射型光学濃度計「５０４」を用いて画像濃度を測定した。
【０１１１】
【表１】
0006570051.tif 000002
【０１１２】
【表２】
0006570051.tif 000003
【０１１３】
実施例１〜実施例４で得られたカーボンブラック分散液１〜カーボンブラック分散液４と、比較例１〜比較例３で得られた比較カーボンブラック分散液１〜比較カーボンブラック分散液３に対し、各々、表３に示す配合になるようにジエチレングリコールジエチルエーテルおよび水を加えて、各分散液毎にインク組成物１〜インク組成物３を調製し、各インク組成物において、上述した方法により常温下における粘度を測定した。粘度測定結果を表４に示す。
【０１１４】
【表３】
0006570051.tif 000004
【０１１５】
【表４】
0006570051.tif 000005
【０１１６】
表２より、実施例１〜実施例４で得られたカーボンブラック分散液１〜カーボンブラック分散液４は、優れた画像濃度を発揮し得るものであることが分かる。
また、表４より、実施例１〜実施例４で得られたカーボンブラック分散液１〜カーボンブラック分散液４を用いて各々調製されたインク組成物１〜インク組成物３は、水分含有量を低減させても粘度の上昇を抑制して優れた分散安定性を発揮し得るものであることが分かり、また、水分量を低減しても水性インク組成物として実用に供し得ることから印刷時のカール現象の発生を抑制できるものであることが分かる。
【０１１７】
一方、表２より、比較例３で得られた比較カーボンブラック分散液３は、酸化カーボンブラック粒子として、表面に付与された酸性官能基が、アンモニアおよび有機アミンの両者で中和されていないものを使用していることから、画像濃度が低くなることが分かる。
また、表４より、比較例１および比較例２で得られた比較カーボンブラック分散液１および比較カーボンブラック分散液２も、酸化カーボンブラック粒子として、表面に付与された酸性官能基が、アンモニアおよび有機アミンの両者で中和されていないものを使用していることから、これ等の分散液を用いて各々調製されたインク組成物１〜インク組成物３も、水分含有量の低減とともに粘度が上昇して分散性が不安定化し、インク組成物として水分量を低減することができず印刷時のカール現象を抑制できないものであることが分かる。
【産業上の利用可能性】
【０１１８】
本発明によれば、水性インクジェットインク組成物等の水性インク組成物に使用されたときに、水分含有量を低減させて印刷時のカール現象を抑制しつつ、優れた画像濃度および分散安定性を示す表面改質カーボンブラック水分散体と、当該表面改質カーボンブラック水分散体の製造方法を提供することができる。